(57)【特許請求の範囲】
【請求項１】
支持体上に、光拡散性層を有し、
前記光拡散性層が、少なくとも、アクリル樹脂粒子とバインダーとからなり、前記支持体上に塗工することにより形成された層であって、
前記バインダーとして、ガラス転移温度が４０℃以上のスチレン−アクリル共重合体樹脂バインダーとガラス転移温度が３０℃以下のアクリル樹脂バインダーとを、前記スチレン−アクリル共重合体樹脂バインダーと前記アクリル樹脂バインダーとの重量比が１：４〜４：１の範囲で用いたことを特徴とする光拡散性シート。
【請求項２】
請求項１に記載の光拡散性シートであって、
前記ガラス転移温度が４０℃以上のスチレン−アクリル共重合体樹脂バインダー及び前記ガラス転移温度が３０℃以下のアクリル樹脂バインダーを合計した割合は、全樹脂バインダーにおける６０％以上であることを特徴とする光拡散性シート。
【請求項３】
請求項１又は２に記載の光拡散性シートであって、
前記支持体の厚みが５０μｍ以下であって、前記アクリル樹脂粒子の平均粒子径が５μｍ以上１５μｍ以下であることを特徴とする光拡散性シート。
【請求項４】
請求項１から３のいずれか１項に記載の光拡散性シートであって、
前記支持体の厚みが５０μｍ以下であって、前記アクリル樹脂粒子の含有量が、前記光拡散性層に含まれる全樹脂バインダー１００重量部に対して５０重量部以上２００重量部以下であることを特徴とする光拡散性シート。
【請求項５】
請求項３又は４に記載の光拡散性シートであって、
前記光拡散性層の厚みが、８μｍ以上２０μｍ以下であることを特徴とする光拡散性シート。
【請求項６】
請求項１又は２に記載の光拡散性シートであって、
前記支持体の厚みが５０μｍを超えて４００μｍ以下であって、前記アクリル樹脂粒子の平均粒子径が１５μｍ以上２２μｍ以下であることを特徴とする光拡散性シート。
【請求項７】
請求項１、２、６のいずれか１項に記載の光拡散性シートであって、
前記支持体の厚みが５０μｍを超えて４００μｍ以下であって、前記アクリル樹脂粒子の含有量が、前記光拡散性層に含まれる全樹脂バインダー１００重量部に対して２００重量部以上２５０重量部以下であることを特徴とする光拡散性シート。
【請求項８】
請求項６又は７に記載の光拡散性シートであって、
前記光拡散性層の厚みが、２０μｍ以上３５μｍ以下であることを特徴とする光拡散性シート。
【発明の詳細な説明】
【技術分野】
【０００１】
本発明は、液晶ディスプレイ等の用途に好適に用いられるバックライト装置を構成する部材として好適に用いられる光拡散性シートに関する。
【背景技術】
【０００２】
液晶ディスプレイのバックライト装置には、導光板の光拡散パターンを見えなくするためや、正面方向への輝度を高くするために光拡散性シートが用いられている。このような光拡散性シートとして、一般に、支持体の片面に、透明なバインダー樹脂およびプラスチックビーズを含有する光拡散性層が設けられた光拡散性シート等が使用されている。【０００３】
特に、近年は液晶ディスプレイの正面方向の高輝度化がより求められており、そのため光拡散性シートにも正面輝度をより高くする性能が求められる。【０００４】
正面輝度を向上させるには、光拡散性シートの表面形状を最適な形状に設計することが考えられるが、簡易的には、光拡散性層の厚みを厚くしたり、光拡散性層中のプラスチックビーズの粒子径を大きくしたり、プラスチックビーズの含有量を増加したりする手法がとられる（特許文献１）。【０００５】
【特許文献１】特開平８−７５９０９号公報（特許請求の範囲）
【発明の開示】
【発明が解決しようとする課題】
【０００６】
しかし、光拡散性層の厚みを厚くしたり、プラスチックビーズの粒子径を大きくしたり含有量を増加したりする手法は、設計は容易であるものの、光拡散性層側が凹むようにカールが発生してしまうという問題があった。特に支持体の厚みが薄い場合にはカールが発生しやすく大きな問題となっていた。【０００７】
そこで本発明は、複雑な設計を要することなく、正面輝度を良好にすることができるとともにカールの発生が防止された光拡散性シートを提供すること目的とする。
【課題を解決するための手段】
【０００８】
上記課題を解決する本発明の光拡散性シートは、支持体上に光拡散性層を有し、光拡散性層が、少なくともアクリル樹脂粒子、スチレン−アクリル共重合体樹脂バインダーおよびガラス転移温度３０℃以下のアクリル樹脂バインダーから形成されていることを特徴とするものである。【０００９】
好ましくは、前記スチレン−アクリル共重合体樹脂バインダーと前記アクリル樹脂バインダーとの重量比は１：４〜４：１の範囲である。
【発明の効果】
【００１０】
本発明の光拡散性シートは、光拡散性層を、アクリル樹脂粒子、スチレン−アクリル共重合体樹脂バインダーおよびガラス転移温度３０℃以下のアクリル樹脂バインダーから構成していることにより、正面輝度を良好にすることができるとともにカールの発生を防止できる。
【発明を実施するための最良の形態】
【００１１】
以下、本発明の光拡散性シートの実施の形態について説明する。【００１２】
本発明の光拡散性シートにおいて、支持体は光透過性を有するものであれば特に制限されることなく使用することができる。このような支持体としては、例えばポリエチレンテレフタレート、ポリブチレンテレフタレート、ポリエチレンナフタレート、ポリカーボネート、ポリエチレン、ポリプロピレン、ポリスチレン、トリアセチルセルロース、アクリル、ポリ塩化ビニルなどからなる透明プラスチックフィルムを使用することができる。このうち、延伸加工、特に二軸延伸加工されたポリエチレンテレフタレートフィルムが、機械的強度や寸法安定性に優れる点で好ましい。また、光拡散性層との接着性を向上させるために、表面にコロナ放電処理を施したり、易接着層を設けたものも好適に用いられる。
支持体の厚みは、通常２０〜４００μｍ程度である。従来の光拡散性シートでは、カール発生防止等の観点から実用的な厚みの下限は５０μｍ程度であったが、本発明においては、光拡散性層の組成にもよるが、厚み５０μｍ以下の厚みの薄い支持体においてもカールの発生を防止することができる。【００１３】
光拡散性シートの光拡散性層は、少なくとも、アクリル樹脂粒子、スチレン−アクリル共重合体樹脂バインダーおよびガラス転移温度３０℃以下のアクリル樹脂バインダーから形成されてなるものである。光拡散性層をこのような構成とすることにより、正面輝度およびカール防止性を良好にできる光拡散性シートとすることができる。
以下、光拡散性層を構成する各成分について説明する。【００１４】
アクリル樹脂粒子は、光拡散性層表面に凹凸を形成して外部ヘーズを発生させるとともに、バインダー樹脂との屈折率差により内部ヘーズを発生し、これら外部ヘーズおよび内部ヘーズの作用により、正面輝度および光拡散性を良好にする役割を有する。【００１５】
アクリル樹脂粒子としては、通常アクリル樹脂と称される樹脂を含有する材料から形成された粒子であれば特に限定されるものではないが、ポリメチルメタクリレートの真球状粒子を使用することが好ましい。また、アクリル樹脂粒子は、耐熱性、耐溶剤性、熱安定性の点からジビニルベンゼン等で架橋されたものが好ましい。【００１６】
アクリル樹脂粒子の平均粒子径は、通常５〜４０μｍ程度である。一般的な光拡散性シートでは平均粒子径１０〜１５μｍ程度の光拡散剤が用いられているが、本発明においては、平均粒子径１５μｍ以上の大きな粒子であってもカールの発生を防止することができる。アクリル樹脂粒子の平均粒子径は支持体の厚みなどを考慮して決定することが好ましく、支持体の厚みが５０μｍ以下である場合には、平均粒子径を５μｍ以上１５μｍ以下とすることが好ましく、支持体の厚みが５０μｍを超える場合には、平均粒子径を１５μｍ以上２２μｍ以下とすることが好ましい。このような範囲とすることにより、正面輝度とカール防止性とのバランスを良好にすることができる。【００１７】
また、アクリル樹脂粒子は、粒子径分布の変動係数が１０〜４０％であることが好ましい。粒子径分布の変動係数を１０〜４０％とすることにより、正面輝度および光拡散性を良好なものとすることができる。なお、変動係数とは、粒子径分布の分散状態を示す値であって、粒子径分布の標準偏差（不偏分散の平方根）を粒子径の算術平均値（平均粒子径）で除した値の百分率である。【００１８】
アクリル樹脂粒子の含有量は、粒子の平均粒子径や光拡散性層の厚みによって異なり、一概にはいえないが、樹脂バインダー１００重量部に対して５０〜２７０重量部程度である。本発明においては、樹脂バインダー１００重量部に対してアクリル樹脂粒子を２００重量部以上含有させてもカールの発生を防止することができる。アクリル樹脂粒子の含有量は支持体の厚みなどを考慮して決定することが好ましく、支持体の厚みが５０μｍ以下である場合には、樹脂バインダー１００重量部に対して５０重量部以上２００重量部以下とすることが好ましく、支持体の厚みが５０μｍを超える場合には、樹脂バインダー１００重量部に対して２００重量部以上２５０重量部以下とすることがより好ましい。このような範囲とすることにより、正面輝度とカール防止性とのバランスを良好にすることができる。【００１９】
スチレン−アクリル共重合体樹脂バインダーは、アクリル系モノマー（またはアクリル系樹脂）とスチレン系モノマー（またはスチレン系樹脂）とを共重合させることにより得ることができる。或いはアクリル系樹脂の側鎖にスチレン系モノマーをグラフト重合するか、スチレン系樹脂の側鎖にアクリル系モノマーにグラフト重合したものでもよい。【００２０】
アクリル系モノマーとしては、メチルメタクリレート、エチルメタクリレート等のメタクリレート系モノマー、メチルアクリレート、エチルアクリレート等のアクリレート系モノマー、ヒドロキシエチルメタクリレート、アクリルアミド等をその代表例として例示でき、スチレン系モノマーとしてはスチレン、α−メチルスチレン、ビニルトルエン等をその代表例として例示できる。またこれらモノマーの共重合にあたってはこれらを主成分として、必要に応じて他のモノマーを共重合することもできる。【００２１】
スチレン−アクリル共重合体樹脂バインダー中におけるスチレン系成分とアクリル系成分との割合は、重量比で１：４〜４：１であることが好ましい。このような範囲とすることにより、光拡散性シートの正面輝度を良好なものとすることができる。【００２２】
スチレン−アクリル共重合体樹脂バインダーは、ガラス転移温度４０℃以上であることが好ましく、ガラス転移温度７０℃以上であることがより好ましい。ガラス転移温度４０℃以上の樹脂バインダーを用いることにより、光拡散性シートの正面輝度および光拡散性を良好にすることができる。【００２３】
ガラス転移温度は、樹脂の重合度、樹脂中のアクリル系成分およびスチレン系成分の割合等を適宜変更することにより調整することができる。例えば、スチレンのホモポリマーのガラス転移温度は１００℃であり、これと共重合させるアクリル系モノマーを選択することによりガラス転移温度を調整することができる。またアクリル系モノマーにはガラス転移温度が０℃以下のものから１００℃以上のものまであることが知られており、アクリル系成分の種類を選択することによりガラス転移温度を調整できる。一例として、スチレン（Ｓｔ）：メチルメタクリレート（ＭＭＡ）：ブチルアクリレート（ＢＡ）＝２０：５５：２５のガラス転移温度は４６．２℃（計算値）であるが、同じモノマー組成でもＳｔ：ＭＭＡ：ＢＡ＝２０：７０：１０とした場合には、７８．５℃（計算値）とすることができる。【００２４】
ガラス転移温度３０℃以下のアクリル樹脂バインダーは、光拡散性層のカール防止性を向上させるために添加される。一般にスチレン−アクリル共重合体樹脂バインダーは、正面輝度を向上させることができるが、光拡散性シートをカールさせやすい特性を有する。これに対しガラス転移温度３０℃以下のアクリル樹脂バインダーを加えることにより、スチレン−アクリル共重合体樹脂バインダーで向上した正面輝度を低下させることなく、カール防止性を良好なものとすることができる。アクリル樹脂バインダーのガラス転移温度は２０℃以下であることがより好ましい。【００２５】
ガラス転移温度３０℃以下のアクリル樹脂のモノマーとしては、上述したスチレン−アクリル共重合体樹脂のアクリル系モノマーと同じモノマーが挙げられ、これらアクリル系モノマーの種類や複数用いる場合のモノマーの割合等を適宜変更することによりガラス転移温度３０℃以下に調整することができる。市販されているガラス転移温度３０℃以下のアクリル樹脂としては、例えば、大日本化学インキ工業社の商品名アクリディックA811（Ｔｇ：１９℃）、商品名アクリディック49-394IM（Ｔｇ：１６℃）、商品名アクリディック52-614（Ｔｇ：１６℃）、商品名アクリディック48-261（Ｔｇ：３０℃）などが例示される。【００２６】
光拡散性層中のスチレン−アクリル共重合体樹脂バインダーとガラス転移温度３０℃以下のアクリル樹脂バインダーとの重量比は、１：４〜４：１の範囲とすることが好ましく、１：３〜３：１の範囲とすることがより好ましい。スチレン−アクリル共重合体樹脂バインダー１に対しガラス転移温度３０℃以下のアクリル樹脂バインダーを４以下とすることにより、正面輝度を良好にすることができ、スチレン−アクリル共重合体樹脂バインダー４に対しガラス転移温度３０℃以下のアクリル樹脂バインダーを１以上とすることにより、カール防止性を良好にすることができる。【００２７】
光拡散性層中には、他の樹脂バインダーを含有させることができる。ただし、スチレン−アクリル共重合体樹脂バインダーおよびガラス転移温度３０℃以下のアクリル樹脂バインダーを合計した割合は、光拡散性層の全樹脂バインダーにおける６０％以上であることが好ましく、７０％以上であることがより好ましい。このような範囲とすることにより、光拡散性シートの正面輝度およびカール防止性を良好なものとすることができる。他の樹脂バインダーとしては、イソシアネート系化合物、メラミン系化合物などの硬化剤などを用いることができる。
４０％を超えない範囲で硬化剤を添加することにより、支持体との接着性、塗膜強度、耐溶剤性などの性能を向上させることができる。【００２８】
光拡散性層の厚みは特に制限されないが、通常８〜５０μｍ程度であり、支持体の厚みなどを考慮して決定することが好ましい。具体的には、支持体の厚みが５０μｍ以下である場合には、光拡散性層の厚みを８μｍ以上２０μｍ以下とすることが好ましく、支持体の厚みが５０μｍを超える場合には、光拡散性層の厚みを２０μｍ以上３５μｍ以下とすることが好ましい。このような範囲とすることにより、正面輝度とカール防止性とのバランスを良好にすることができる。本発明においては、光拡散性層の厚みを２０μｍ以上としてもカールの発生を防止することができる。【００２９】
光拡散性シートのヘーズ（ＪＩＳ  Ｋ７１３６：２０００）および全光線透過率（ＪＩＳ  Ｋ７３６１−１：１９９７）は、ヘーズが８５％以上、全光線透過率が９０％以上であることが好ましく、ヘーズが９０〜９９％、全光線透過率が９５％以上であることがより好ましい。ヘーズおよび全光線透過率をこのような範囲とすることにより、正面輝度および光拡散性をより良好なものとすることができる。【００３０】
光拡散性層中には、上述した性能を害さない限り、レベリング剤・消泡剤などの界面活性剤、酸化防止剤、紫外線吸収剤などの添加剤や、その他の樹脂を添加してもよい。【００３１】
光拡散性層は、同層を構成する樹脂粒子や樹脂などの材料を適当な溶媒に溶解させた塗布液を、バーコーティング法などの公知の塗工法により支持体上に塗布し、乾燥することにより形成することができる。
なお本発明の光拡散性シートは、バックライト装置等に組み込んだ際に、装置中の他の部材（導光板等）との密着を防ぐために、その光拡散性層が形成される面とは反対側の面には、微マット処理を施したり、光透過率を向上させるために反射防止処理を施してもよい。【００３２】
また支持体の光拡散性層とは反対側の面に、厚み５μｍ以下程度のバックコート層を設けてもよい。バックコート層は、本発明の光拡散性シートをバックライト装置等に組み込んだときに、導光板等の他の部材との密着を防止するために設けられる。またバックコート層を設けることにより、カールの発生を抑制することもできるが、本発明の光拡散性シートでは、このようにバックコート層の厚みが薄くても、あるいはバックコート層を形成しなくても、カールの発生を防止することができる。【００３３】
以上説明した本発明の光拡散性シートは、主として、液晶ディスプレイ、電飾看板、スキャナや複写機の光源を構成するバックライト装置の一部品として用いられる。【００３４】
バックライト装置は、いわゆるエッジライト型、直下型といわれる構成があげられる。エッジライト型のバックライト装置は、例えば、少なくとも一端部に光源が配置されてなり、当該一端部に略直交する面を光出射面とする導光板と、導光板の光出射面に配置される光学部材とを備えた構成を有する。直下型のバックライト装置は、光源と、光源の一方の側に配置される光拡散材と、光拡散材の、光源とは別の側に配置される光学部材とを備えた構成を有する。本発明の光拡散性シートは、このようなエッジライト型や直下型バックライトの光学部材として用いることができる。なお、光学部材としてさらにプリズムシートなどを併用しても良い。
バックライト装置における光拡散性層の向きは、限定されないが、光拡散性層が光出射側となるように配置することが好ましい。
【実施例】
【００３５】
以下、実施例により本発明を更に説明する。なお、「部」、「％」は特に示さない限り、重量基準とする。【００３６】
［実施例１］
厚み５０μｍのポリエステルフィルム（ルミラーT60：東レ社）からなる基材上に、下記組成の光拡散性層塗布液ａを、乾燥後の厚みが１０μｍとなるようにバーコーティング法により塗布、乾燥して光拡散性層を形成し、実施例１の光拡散性シートを得た。【００３７】
＜光拡散性層塗布液ａ＞
・スチレン−アクリル共重合体樹脂              ８２部
（アクリディックA-817：大日本インキ化学工業社）
（固形分５０％、ガラス転移温度９６℃、スチレン成分３５％）
・ガラス転移温度３０度以下のアクリル樹脂      ８２部
（アクリディックA-811：大日本インキ化学工業社）
（固形分５０％、ガラス転移温度１９℃）
・イソシアネート系硬化剤                      ３０部
（タケネートD110N：三井武田ケミカル社）
（固形分６０％）
・アクリル樹脂粒子                          １６０部
（ポリメチルメタクリレート真球状粒子）
（平均粒子径８μｍ、変動係数３７％）
・酢酸ブチル                                ３５０部
・メチルエチルケトン                        １５０部【００３８】
［実施例２］
実施例１の光拡散性層塗布液ａのスチレン−アクリル共重合体樹脂の添加量を１２０部、ガラス転移温度３０度以下のアクリル樹脂の添加量を４０部、イソシアネート系硬化剤の添加量を３４部に変更した以外は、実施例１と同様にして実施例２の光拡散性シートを得た。【００３９】
［実施例３］
実施例１の光拡散性層塗布液ａのスチレン−アクリル共重合体樹脂の添加量を４２部、ガラス転移温度３０度以下のアクリル樹脂の添加量を１２６部、イソシアネート系硬化剤の添加量を２７部に変更した以外は、実施例１と同様にして実施例３の光拡散性シートを得た。【００４０】
［実施例４］
実施例１の光拡散性層塗布液ａのスチレン−アクリル共重合体樹脂の添加量を１３２部、ガラス転移温度３０度以下のアクリル樹脂の添加量を２６．４部、イソシアネート系硬化剤の添加量を３５部に変更した以外は、実施例１と同様にして実施例４の光拡散性シートを得た。【００４１】
［実施例５］
実施例１の光拡散性層塗布液ａのスチレン−アクリル共重合体樹脂の添加量を２８部、ガラス転移温度３０度以下のアクリル樹脂の添加量を１４０部、イソシアネート系硬化剤の添加量を２６部に変更した以外は、実施例１と同様にして実施例５の光拡散性シートを得た。【００４２】
［実施例６］
実施例１のポリエステルフィルムを厚み１８８μｍのポリエステルフィルムに変更し、光拡散性層塗布液ａのアクリル樹脂粒子を、アクリル樹脂粒子（ポリメチルメタクリレート真球状粒子、平均粒子径１８μｍ、変動係数２２％、添加量２２０部）に変更し、光拡散性層の厚みを２５μｍに変更した以外は、実施例１と同様にして実施例６の光拡散性シートを得た。【００４３】
［実施例７］
実施例１のポリエステルフィルムを厚み２５μｍのポリエステルフィルムに変更し、光拡散性層塗布液ａのアクリル樹脂粒子を、アクリル樹脂粒子（ポリメチルメタクリレート真球状粒子、平均粒子径８μｍ、変動係数１８％）に変更した以外は、実施例１と同様にして実施例７の光拡散性シートを得た。【００４４】
［比較例１］
実施例１の光拡散性層塗布液ａからガラス転移温度３０度以下のアクリル樹脂を除き、スチレン−アクリル共重合体樹脂の添加量を１５６部、イソシアネート系硬化剤の添加量を３７部に変更した以外は、実施例１と同様にして比較例１の光拡散性シートを得た。【００４５】
［比較例２］
実施例１の光拡散性層塗布液ａからスチレン−アクリル共重合体樹脂を除き、ガラス転移温度３０度以下のアクリル樹脂の添加量を１７２部、イソシアネート系硬化剤の添加量を２３部に変更した以外は、実施例１と同様にして比較例２の光拡散性シートを得た。【００４６】
［比較例３］
比較例２において、光拡散性層塗布液ａのアクリル樹脂粒子を、アクリル樹脂粒子（ポリメチルメタクリレート真球状粒子、平均粒子径１８μｍ、変動係数２２％、添加量２２０部）に変更し、光拡散性層の厚みを２５μｍに変更した以外は、比較例２と同様にして比較例３の光拡散性シートを得た。【００４７】
［比較例４］
実施例６において、光拡散性層塗布液ａからガラス転移温度３０度以下のアクリル樹脂を除き、スチレン−アクリル共重合体樹脂の添加量を１５６部、イソシアネート系硬化剤の添加量を３７部に変更した以外は、実施例６と同様にして比較例４の光拡散性シートを
得た。【００４８】
［比較例５］
実施例６において、光拡散性層塗布液ａからスチレン−アクリル共重合体樹脂を除き、ガラス転移温度３０度以下のアクリル樹脂の添加量を１７２部、イソシアネート系硬化剤の添加量を２３部に変更した以外は、実施例６と同様にして比較例５の光拡散性シートを得た。【００４９】
実施例１〜７および比較例１〜５で得られた光拡散性シートについて下記項目の評価を行った。結果を表１に示す。また各光拡散性シートの光拡散性層の組成、厚み、支持体の厚みをまとめたものを表２に示す。表２中、「スチレン−アクリル」は、スチレン−アクリル共重合体樹脂を、「アクリル」はアクリル樹脂を示し、数値（部）は固形分の重量部で、小数点以下を切り上げ（切り下げ）たものを示している。【００５０】
（１）カール防止性
光拡散性シートのカールを目視で評価した結果、全くカールしていないものを「○」、光拡散性層側が凹むようにごく僅かにカールしているものを「△」、光拡散性層側が凹むように激しくカールしているものを「×」とした。【００５１】
（２）正面輝度／エッジライト型バックライト装置
実施例１〜７および比較例１〜５の光拡散性シートを、冷陰極管が上下に各１灯設置された１５インチエッジライト型バックライト装置（１インチ＝２．５４ｃｍ）に組み込み、正面輝度を測定した。具体的には、光拡散性シートの光拡散性層側の面が光出射面となるようにして導光板上に設置し、光拡散性シート上にさらにプリズムシート（ＢＥＦ
ＩＩ：住友スリーエム社）を設置し、バックライト装置上の中央における正面輝度を測定した（単位は「ｃｄ／ｍ2」）。【００５２】
（３）正面輝度／直下型バックライト装置
実施例１〜７および比較例１〜５の光拡散性シートを、冷陰極管が１２灯設置された２７インチ直下型バックライト装置（１インチ＝２．５４ｃｍ）に組み込み、正面輝度を測定した。具体的には、光拡散性シートの光拡散性層側の面が光出射面となるようにして光拡散材（乳白色の樹脂板）上に設置し、光拡散性シート上にさらにプリズムシート（ＲＢＥＦ：住友スリーエム社）を設置し、バックライト装置上の中央における正面輝度を測定した（単位は「ｃｄ／ｍ2」）。【００５３】
【表１】
0005270171.tif 000002
【００５４】
【表２】
0005270171.tif 000003
【００５５】
実施例１〜７の光拡散性シートはカールが生じないか、生じても殆ど問題とならないものであった。実施例１〜５の光拡散性シートは支持体の厚みが５０μｍ、特に実施例７の光拡散性シートは２５μｍと薄いにもかかわらずカールの発生を防止できた。実施例６の光拡散性シートは、光拡散性層中のアクリル樹脂粒子の粒子径が大きく、添加量が多いにもかかわらずカールの発生を防止できた。【００５６】
また、実施例１〜５及び７の光拡散性シートは、比較例１〜２の光拡散性シートと樹脂バインダーの組成以外の光拡散性層の組成（アクリル樹脂粒子の平均粒子径、アクリル樹脂粒子の添加量、光拡散性層の厚み等）を同一とするものであるが、比較例１〜２以上の正面輝度を有し、しかもカール防止性を有していた。また、同様に実施例６の光拡散性シートは、比較例３〜５の光拡散性シートと樹脂バインダーの組成以外の光拡散性層の組成を同一とするものであるが、比較例３〜５以上の正面輝度を有し、しかもカール防止性を有していた。これらのことは、光拡散性層中にアクリル樹脂粒子、スチレン−アクリル共重合体樹脂バインダーおよびガラス転移温度３０℃以下のアクリル樹脂バインダーの３種の材料を含む実施例１〜７の光拡散性シートが、これら３種の材料を含まない比較例１〜５の光拡散性シートに比べ、正面輝度を良好にしつつ、カールの発生を防止できることを示している。【００５７】
比較例１、４のものは、実施例１、６の樹脂バインダーからガラス転移温度３０℃以下のアクリル樹脂バインダーを除いたものであり、カールの発生が見られた。【００５８】
比較例２のものは、実施例１の樹脂バインダーからスチレン−アクリル共重合体樹脂バインダーを除いたものであり、実施例１のものに比べて正面輝度に劣るものであった。【００５９】
比較例３のものは、比較例２の光拡散性層の厚みを厚く、光拡散性層中のアクリル樹脂粒子の粒子径を大きく、添加量を多くしたものであり、それにより、比較例２に比べ、若干正面輝度は向上したが、カールが発生してしまった。また、アクリル樹脂粒子の平均粒子径が大きく、アクリル樹脂粒子の添加量が多く、光拡散性層の厚みが厚いにもかかわらず、その正面輝度は、これよりアクリル樹脂粒子の平均粒子径が小さく、アクリル樹脂粒子の添加量が少なく、光拡散性層の厚みが薄い実施例１〜５及び７のものと同じかそれ以下であった。【００６０】
比較例５のものは、実施例６の樹脂バインダーからスチレン−アクリル共重合体樹脂バインダーを除いたものであり、実施例６のものに比べて正面輝度に劣るものであった。また、アクリル樹脂粒子の平均粒子径が大きく、アクリル樹脂粒子の添加量が多く、光拡散性層の厚みが厚いにもかかわらず、その正面輝度は、これよりアクリル樹脂粒子の平均粒子径が小さく、アクリル樹脂粒子の添加量が少なく、光拡散性層の厚みが薄い実施例１〜５及び７のものと同じかそれ以下であった。